Brevet FR3039535A1 — publié le 20170203

La présente invention concerne la fabrication de produits de fibre de verre. Par « produit de fibre de verre » on comprend des fibres de verre en tant que tels ainsi que des produits les contenant. Il est connu de fabriquer des fibres de verre par un procédé comprenant le filage de filets de verre issus d'un four de fusion au moyen d'une filière, l'étirage des filets en un ou plusieurs filaments, l'encollage et la collection des filaments et la réticulation des filaments encollés collectés. Ce type de procédé est notamment connu pour la fabrication de produits d'isolation, et notamment d'isolation thermique ou acoustique, ainsi que pour la fabrication de produits de protection contre l'incendie. L'encollage et la réticulation peuvent également intervenir dans la fabrication de tissus non-tissés de fibre de verre. La présente invention a pour but de fournir un tel procédé de fabrication de produits de fibre de verre optimisé car moins énergivore. La présente invention a plus particulièrement pour but de fournir un tel procédé optimisé de fabrication sans effet négatif sur la qualité des produits de fibres de verre. Suivant la présente invention, ceci est notamment réalisé par une meilleure intégration énergétique de la phase de production de verre fondu et la phase de réticulation. La présente invention a également pour but de fournir une installation adaptée pour la mise en oeuvre d'un tel procédé optimisé. Dans le procédé de fabrication suivant l'invention, du verre fondu est transformé en produit de fibre de verre. Cette transformation comporte les étapes suivantes : o filage du verre fondu en au moins un filet, o étirage du au moins un filet en un ou plusieurs filaments, o collection du ou des filaments, 3039535 2 o encollage du ou des filaments, et o réticulation du ou des filaments encollés collectés. Le verre fondu à être transformé en produit de fibre de verre est produit dans un four de fusion chauffé par combustion d'un combustible avec un oxydant 5 riche. Dans le présent contexte on comprend par « oxydant riche » un gaz ayant une teneur en oxygène de 80%vol à 100%vol. La combustion génère de la chaleur pour la fusion et des fumées. Les fumées générées sont évacuées du four de fusion à une température entre 1000°C et 1600°C. La combustion avec un oxydant riche chauffe le four avec un rendement 10 élevé. Il est à noter que le chauffage du four par combustion d'un combustible avec un oxydant riche n'exclut pas que le four soit également chauffé par des moyens supplémentaires, tels que, par exemple, des électrodes. Suivant l'invention, une première optimisation énergétique du procédé de 15 fabrication est réalisée : o en ce qu'on chauffe de l'air par échange thermique avec des fumées évacuées dans un ensemble d'échange de chaleur avec obtention d'air chaud, o en ce qu'on préchauffe un réactif par échange thermique avec l'air chaud dans l'ensemble d'échange de chaleur avec obtention de réactif préchauffé 20 et d'air tempéré à une température entre 200°C et 500°C, et o en ce qu'on utilise le réactif préchauffé comme réactif de combustion dans le four. Le réactif est choisi parmi les oxydants riches et les combustibles gazeux. Suivant une forme de réalisation préférée, on préchauffe un oxydant riche avant 25 son utilisation dans le four de fusion. Il est également possible de préchauffer à la fois un oxydant riche et un combustible gazeux avant leur utilisation dans le four de fusion. Dans ce cas, le préchauffage des deux réactifs peut être réalisé en série ou en parallèle. Une seconde optimisation énergétique du procédé de fabrication est 30 réalisée en ce que de l'air tempéré issu de l'ensemble d'échange de chaleur est 3039535 3 mis en oeuvre lors de la transformation du verre fondu en produit de fibre de verre, de manière à exploiter la chaleur résiduelle encore présente dans cet air tempéré. De l'air tempéré issu de l'ensemble d'échange de chaleur est plus particulièrement mis en oeuvre lors de la réticulation du ou des filaments collectés 5 encollés et ceci en mettant le ou les filaments encollés collectés en contact avec de l'air tempéré issu de l'ensemble d'échange de chaleur pour promouvoir la réticulation. Suivant la présente invention, on réalise ainsi une synergie énergétique importante entre la fusion et la transformation du verre fondu en aval de la fusion 10 en ce que de l'air tempéré issu de l'ensemble d'échange de chaleur est mis en oeuvre lors de la réticulation des filaments encollés collectés. De l'air tempéré peut également être mis en oeuvre dans une ou plusieurs autres étapes de la transformation du verre fondu, comme décrit dans la demande de brevet non-publiée FR1557344. 15 La présente invention couvre donc également des procédés combinant l'utilisation d'air tempéré issu de l'échangeur secondaire pour la promotion de la réticulation de filaments encollés collectés, telle que décrite ci-dessus, avec une ou plusieurs autres utilisations d'air tempéré issu de l'ensemble d'échange de chaleur telles que décrites dans cette demande de brevet. 20 Ainsi, de l'air tempéré peut également être utilisé lors de l'encollage des filaments comme agent de pulvérisation pour un liant d'encollage. Suivant une forme de réalisation préférée de l'invention, de l'air tempéré peut également être mis en oeuvre lors de l'étirage du filet. Distinction est faite entre : 25 a) l'étirage mécanique au moyen d'un bobinoir ou organe d'enroulement analogue, b) l'étirage par frottement gazeux au moyen d'un ou plusieurs courants gazeux d'étirage, et c) l'étirage centrifuge au moyen d'une centrifugeuse. 30 L'étirage centrifuge est en pratique industrielle généralement combiné avec un étirage par frottement gazeux. 3039535 4 Selon un premier mode de réalisation de l'étirage par frottement gazeux, également appelé étirage à flamme, le filet de verre est refroidi et se solidifie, avec obtention d'une baguette de verre. La baguette de verre est introduite dans une flamme. L'extrémité de la baguette est ainsi fondue et ensuite étirée par les gaz de 5 combustion de la flamme, de manière à former un ou des filaments de laine de verre. L'étirage à flamme permet de produire des fibres de verre de grande finesse mais présente l'inconvénient de consommer beaucoup d'énergie notamment à cause de la double fusion du verre. L'étirage à flamme est le plus souvent utilisé pour des produits à haute valeur ajoutée. 10 Selon un deuxième procédé d'étirage par frottement gazeux, légèrement moins énergivore, également appelé étirage à gaz, le filet de verre fondu est directement, c'est-à-dire sans passer par une phase solidifiée, impacté par un ou des courants ou jets de gaz d'étirage tel qu'un courant de vapeur ou de gaz de combustion. 15 Suivant un procédé connu combinant l'étirage centrifuge et l'étirage par frottement gazeux, le filet de verre fondu est introduit dans une centrifugeuse et est transformé par la force centrifuge en un grand nombre de filaments de verre fondu. Lesdits filaments sont ensuite étirés par un rideau cylindrique de gaz d'étirage qui entoure la centrifugeuse. Ce dernier procédé assure la plus grande partie de la 20 production de fibres de verre pour l'isolation. Pour que l'étirage par frottement gazeux soit effectif, la viscosité du verre au moment de l'étirage doit être suffisamment basse, ce qui nécessite à son tour que le gaz d'étirage soit très chaud et permet de porter et/ou de maintenir le verre à une température élevée correspondant à une viscosité basse. 25 Quand le procédé comporte une étape d'étirage par frottement gazeux, de l'air tempéré est avantageusement utilisé pour la production d'un ou plusieurs courants gazeux d'étirage ou pour la production d'une ou plusieurs flammes d'étirage. La transformation de verre fondu en produit de fibre de verre comporte 30 optionnellement également au moins une des étapes suivantes : o séchage du ou des filaments, et 3039535 5 o texturation du ou des filaments. La texturation des filaments permet d'augmenter le volume et parfois l'élasticité des filaments. Le séchage des filaments peut notamment être utile afin de fixer le liant 5 d'encollage sur les filaments par évaporation ou volatilisation d'eau ou d'un autre solvant présent dans le liant. Quand la transformation comporte une étape de séchage du ou des filaments, de l'air tempéré peut être mis en oeuvre comme agent de séchage en contact avec du ou des filaments. 10 Quand la transformation comporte une étape de texturation, de l'air tempéré peut être utilisé pour générer un courant gazeux de texturation et plus particulièrement un jet turbulent d'air de texturation. De l'air tempéré issu de l'ensemble d'échange de chaleur peut ainsi être utilisé non seulement lors de l'étape de réticulation, mais également dans une ou 15 plusieurs autres étapes du procédé. Dans le présent contexte, on comprend par « échange de chaleur » ou « échange thermique », entre deux fluides de températures différentes, le transfert de chaleur ou énergie thermique de l'une des deux fluides (fluide le plus chaude) vers l'autre des deux fluides (fluide le moins chaud) à travers une ou des parois 20 sans que les deux fluides entrent en contact direct ou se mélangent. Par « échangeur de chaleur » ou « échangeur » on comprend une installation ou un dispositif dans lequel deux fluides de températures différentes circulent dans des enceintes ou circuits distincts sans contact direct ou mélange entre les deux fluides, installations ou dispositifs dans lequel ou lesquels de la 25 chaleur est transmise du fluide le plus chaud au fluide le moins chaud à travers une ou des parois séparant les deux enceintes ou circuits. Le terme « filament » se réfère à un filet étiré. Afin d'améliorer l'homogénéité du filet de verre et ainsi l'homogénéité et la qualité du ou des filaments obtenus par étirage du filet, le verre fondu peut être 30 affiné avant le filage. 3039535 6 La fusion et l'affinage du verre peuvent alors avoir lieu dans une même chambre de fusion-affinage du four, la zone d'affinage étant alors située en aval de la zone de fusion et en amont de la sortie de verre fondu dans le sens d'écoulement du verre. La fusion et l'affinage peuvent également avoir lieu dans des chambres séparées 5 du four, la chambre d'affinage étant située en aval de la chambre de fusion. On considère alors que le four englobe ces deux chambres. Suivant une forme de réalisation, le verre fondu est extrudé immédiatement à la sortie du four, par exemple à travers une filière située à la sortie de verre fondu du four. Suivant une forme de réalisation alternative, le verre fondu issu du four est 10 transporté par une canalisation du four, c'est-à-dire d'une sortie de verre fondu du four, vers une filière pour le filage du verre fondu en filet(s). Dans le présent contexte, le terme « filière » se réfère à tout dispositif de filage permettant de réaliser un ou plusieurs filets de verre fondu à partir d'un bain de verre fondu. La filière peut se présenter sous plusieurs formes de réalisation, telle qu'une plaque 15 métallique percée. La filière peut elle-même être chauffée, par exemple de manière électrique, afin d'éviter que la ou les perforations d'extrusion/de filage soient partiellement ou totalement bouchées par du verre (partiellement) solidifié, voire cristallisé. L'ensemble d'échange de chaleur comporte avantageusement un échangeur primaire et un échangeur secondaire. On chauffe alors de l'air par échange thermique 20 avec des fumées évacuées du four dans l'échangeur primaire et on préchauffe le réactif dans l'échangeur secondaire par échange thermique avec l'air chaud issu de l'échangeur primaire. Suivant une forme de réalisation, l'ensemble d'échange de chaleur comporte un échangeur primaire et un échangeur secondaire, de l'air étant chauffé par échange 25 thermique avec des fumées évacuées du four dans l'échangeur primaire avec obtention de l'air chaud à une température entre 500°C et 800°C et le réactif de combustion étant préchauffé dans l'échangeur secondaire par échange thermique avec de l'air chaud issu de l'échangeur primaire. Il s'est avéré que, grâce à la quantité d'énergie thermique résiduelle de l'air 30 tempéré, la présente invention permet une amélioration significative de l'efficacité énergétique des procédés de fabrication de produits de fibre de verre comportant une étape de encollage du ou des filaments suivie d'une étape de réticulation du ou des filaments encollés. 3039535 7 La réticulation du ou des filaments encollés a généralement lieu dans une chambre de réticulation, également appelée étuve de réticulation. Le ou les filaments sont de préférence collectés sous forme d'une nappe sur un convoyeur qui amène le(s) filament(s) collecté(s)/la nappe dans la chambre de 5 réticulation. Les filaments peuvent être encollés avant leur collection ou après leur collection. On peut ainsi, par exemple, encoller la nappe de filament(s) sur le convoyeur. Les expressions « filaments encollés collectés » et « filaments collectés 10 encollés » sont synonymiques et n'indiquent pas l'ordre chronologique entre les étapes d'encollage et de collection. Le convoyeur est de manière utile perméable au gaz. Dans ce cas, de l'air tempéré issu de l'ensemble d'échange de chaleur est avantageusement aspiré à travers la nappe et le convoyeur dans la chambre de réticulation afin de 15 promouvoir la réticulation du ou des filaments. La nappe réticulée obtenue est ensuite généralement mise en forme et/ou découpée et/ou, revêtue d'une feuille (typiquement sur une face uniquement), etc. de manière à obtenir en produit façonné de fibre de verre, tels que des panneaux ou des rouleaux de fibre de verre. 20 De tels produits façonnés sont utilisés en tant que produits d'isolation thermique, produits d'isolation acoustique et/ou produits de protection contre l'incendie. La nappe réticulée peut également être utilisé plus généralement comme tissus non-tissé de fibre de verre. 25 La présente invention concerne également une installation apte à être utilisé pour la mise en oeuvre du procédé de fabrication suivant l'invention. L'installation comprend un four de fusion de verre et une unité de transformation pour la transformation de verre fondu en un produit de fibre de verre. 30 Le four de l'installation est destiné à produire du verre fondu à partir de matières solides. Il comporte une sortie de verre fondu, une sortie de fumées et au 3039535 8 moins un brûleur pour la combustion d'un combustible avec un oxydant riche, c'est-à-dire un oxydant ayant une teneur en oxygène de 80%vol à 100%vol Le four comporte généralement plusieurs brûleurs. Comme déjà indiqué précédemment, le four peut également comporter 5 d'autres dispositifs de chauffage en complément du au moins un brûleur susmentionné. L'unité de transformation de l'installation comporte un dispositif, appelé filière, pour le filage de verre fondu issu du four de fusion en au moins un filet, la filière étant plus particulièrement fluidiquement reliée à la sortie de verre fondu du 10 four. L'unité de transformation comporte également un dispositif d'étirage pour l'étirage du au moins un filet issu de la filière en un ou plusieurs filaments, ainsi qu'un collecteur pour la collection du ou des filaments issus du dispositif d'étirage. Un encolleur pour l'encollage du ou des filaments avec un liant en amont ou 15 après la collection et une chambre de réticulation pour la réticulation du ou des filaments collectés encollés font également partie de l'unité de transformation. L'unité de transformation comporte optionnellement aussi un ou plusieurs des dispositifs suivants : o un sécheur pour le séchage du ou des filaments, et 20 o une enceinte de texturation du ou des filaments. Le dispositif d'étirage de l'installation est avantageusement adapté pour la mise en oeuvre d'un quelconque des procédés d'étirage mentionné ci-dessus. Ainsi, le dispositif d'étirage peut comporter : - un ou plusieurs dispositifs d'étirage mécanique, telle que des bobinoirs 25 ou appareils analogues, ou - un ou plusieurs brûleurs pour l'étirage à flamme, ou un ou plusieurs générateurs de courants de gaz pour l'étirage à gaz, sachant que lesdits générateurs de courants de gaz peuvent être des brûleurs générant des courants de gaz de combustion utilisés en tant que courants de gaz 30 d'étirage. 3039535 9 Le dispositif d'étirage peut également comporter une combinaison d'une centrifugeuse pour l'étirage centrifuge avec un ou plusieurs générateurs de courants de gaz pour l'étirage à gaz des filets issus de la centrifugeuse, lesdits générateurs pouvant, comme indiqué ci-dessus, être des brûleurs. 5 Quand le dispositif d'étirage produit un ou plusieurs filaments continus, le collecteur peut être un bobinoir ou autre dispositif pour l'enroulement du ou des filaments. Il est ainsi possible d'utiliser un bobinoir à la fois en tant que dispositif d'étirage mécanique et collecteur. Le collecteur peut également être un convoyeur sur lequel le ou les 10 filaments sont collectés. Un tel convoyeur est particulièrement indiqué quand le ou les filets sont étirés en un grand nombre de filaments en particulier en un grand nombre de filaments de faible longueur. L'installation suivant l'invention est conçue de manière à permettre une efficacité énergétique élevée du four de fusion ainsi qu'une synergie énergétique 15 entre le four de fusion et l'unité de transformation située en aval du four. A cette fin, l'installation comporte un ensemble d'échange de chaleur pour le chauffage d'air par échange thermique avec des fumées évacuées du four et pour le préchauffage d'un réactif de combustion par échange thermique avec l'air chaud ainsi obtenu. On obtient ainsi du réactif de combustion préchauffé et de l'air 20 tempéré. L'ensemble d'échange de chaleur est fluidiquement relié à une source d'air, à la sortie de fumées du four et à une source de réactif de combustion, cette dernière source étant une source d'oxydant riche ou une source de combustible gazeux. L'ensemble d'échange de chaleur présente une sortie d'air tempéré et une sortie de réactif préchauffé. 25 La sortie de réactif préchauffé de l'ensemble d'échange de chaleur est fluidiquement reliée à un ou plusieurs brûleurs du four de fusion afin de permettre l'utilisation du réactif préchauffé comme réactif de combustion dans le four de fusion. Suivant l'invention, la sortie d'air tempéré de l'ensemble d'échange de 30 chaleur est fluidiquement reliée à la chambre de réticulation afin de promouvoir la 3039535 10 réticulation du ou des filaments encollés par contact avec de l'air tempéré issu de l'ensemble d'échange de chaleur. Etant donné le débit et la température de l'air tempéré à la sortie de l'échangeur secondaire, l'utilisation de cet air tempéré pour promouvoir la 5 réticulation des filaments encollés s'est avérée particulièrement efficace et permet ainsi d'améliorer significativement l'efficacité énergétique du procédé global. Dans le présent contexte, deux éléments sont « fluidiquement reliés » quand ils sont connectés par un conduit ou une canalisation de manière à permettre l'écoulement d'un fluide d'un des deux éléments vers l'autre des deux 10 éléments à travers ce conduit ou cette canalisation. La source d'air peut, par exemple, être une soufflante d'air. L'ensemble d'échange thermique permet de préférence au moins le préchauffage d'un oxydant riche, voire le préchauffage d'un oxydant riche et d'un combustible gazeux. 15 La source d'oxydant riche peut, par exemple, être une unité de séparation des gaz de l'air ou un pipeline ou réservoir d'un oxydant riche liquéfié. L'ensemble d'échange de chaleur comporte de manière utile un premier échangeur de chaleur dit « échangeur primaire » ou « échangeur de chaleur primaire » pour l'échange thermique entre les fumées évacuées du four et l'air à 20 chauffer, ainsi qu'un second échangeur de chaleur dit « échangeur de chaleur secondaire » ou « échangeur secondaire » pour l'échange thermique entre l'air chaud issu de l'échangeur primaire et le réactif à préchauffer. Dans ce cas, l'échangeur primaire est fluidiquement relié à la source d'air et à la sortie de fumées du four. L'échangeur secondaire est fluidiquement relié à la source de 25 réactif à préchauffer. L'échangeur secondaire présente également la sortie de réactif de combustion préchauffé et la sortie d'air tempéré. Suivant une forme de réalisation permettant le préchauffage d'un oxydant riche et d'un combustible gazeux, l'ensemble d'échange de chaleur comporte un premier et un deuxième échangeur secondaire, le premier échangeur secondaire 30 étant fluidiquement relié à une source d'oxydant riche et le deuxième échangeur secondaire étant fluidiquement relié à une source d'un combustible gazeux. 3039535 11 Le collecteur comporte de manière utile un convoyeur pour transporter le ou les filaments collectés sous la forme d'une nappe de fibre de verre vers la chambre de réticulation. Dans ce cas, l'encolleur peut être situé en amont du convoyeur de manière 5 à permettre l'encollage du ou des filaments avant leur transport sous la forme d'une nappe par le convoyeur. L'encolleur peut également être situé au niveau du convoyeur, de manière à permettre l'encollage du ou des filaments présents dans la nappe de fibre de verre sur le convoyeur. Suivant une forme de réalisation avantageuse, le convoyeur est perméable 10 au gaz. L'étuve comporte alors de préférence un ou des aspirateurs pour aspirer de l'air tempéré issu de l'ensemble d'échange de chaleur à travers la nappe de fibre de verre et le convoyeur à l'intérieur de la chambre de réticulation. Typiquement, une unité de mise en forme est prévue en aval de la chambre de réticulation pour la production de produits d'isolation acoustique et/ou d'isolation 15 thermique et/ou de protection contre l'incendie à partir de la nappe réticulée ou d'autres produits à base de tissus non-tissés de fibre de verre. Comme déjà indiqué ci-dessus, l'installation peut comporter deux échangeurs secondaires en amont du brûleur : un échangeur secondaire pour le préchauffage d'un oxydant riche et un échangeur secondaire pour le préchauffage 20 d'un combustible gazeux, le brûleur recevant de l'oxydant riche préchauffé du premier des deux échangeurs secondaires et du combustible gazeux préchauffé du second des deux échangeurs secondaires. Ces deux échangeurs secondaires peuvent être disposés en série ou en parallèle par rapport à l'écoulement de l'air chaud issu de l'échangeur primaire. 25 Le four peut être un four de fusion/affinage tel que décrit ci-dessus. La filière peut être située à la sortie de verre fondu du four de fusion. L'installation peut également comporter une canalisation pour le transport de verre fondu de cette sortie de verre fondu vers la filière. L'invention couvre également une installation telle que décrite ci-dessus qui 30 correspond également à une installation telle que définie dans la demande de brevet non-publiée FR1557344. 3039535 12 Ainsi, la sortie d'air tempéré de l'ensemble d'échange de chaleur peut également être fluidiquement reliée à un ou plusieurs des dispositifs suivants de l'unité de transformation : - le dispositif d'étirage : pour la réalisation d'une flamme d'étirage ou 5 d'un courant gazeux d'étirage au moyen d'air tempéré issu de l'ensemble d'échange de chaleur ; - l'encolleur : pour l'utilisation d'air tempéré issu de l'ensemble d'échange de chaleur comme agent de pulvérisation du liant ; - le sécheur, si présent : pour l'utilisation d'air tempéré issu de 10 l'ensemble d'échange de chaleur comme agent de séchage en contact avec le ou les filaments ; - l'enceinte de texturation, si présente : pour l'utilisation d'air tempéré issu de l'ensemble d'échange de chaleur comme courant de gaz de texturation, et plus particulièrement en tant que jet turbulent d'air de texturation. 15 Suivant une forme de réalisation préférée d'une telle installation, le dispositif d'étirage comporte un brûleur d'étirage pour la réalisation d'une flamme d'étirage ou pour la réalisation d'un courant gazeux d'étirage par la combustion d'un combustible avec de l'air tempéré issu de l'ensemble d'échange de chaleur, ledit brûleur d'étirage étant alors fluidiquement relié avec la sortie d'air tempéré de 20 l'ensemble d'échange de chaleur. Suivant une forme de réalisation particulièrement préférée, le dispositif d'étirage comporte une centrifugeuse pour l'étirage centrifuge du ou des filets, ainsi qu'un brûleur d'étirage pour l'étirage à gaz des filaments issus de la centrifugeuse. Dans ce cas, le brûleur d'étirage est avantageusement annulaire, 25 apte à générer un courant gazeux d'étirage autour de la centrifugeuse et fluidiquement relié à la sortie d'air tempéré de l'ensemble d'échange de chaleur pour la fourniture d'air tempéré comme comburant au brûleur d'étirage. L'installation suivant l'invention comporte de manière utile une hotte entourant le dispositif d'étirage. Cette hotte peut également entourer l'encolleur 30 et/ou le sécheur. Quand l'installation est destinée à produire un grand nombre de filaments courts, la hotte permet d'éviter ou de limiter l'envol de filaments pendant 3039535 13 le fonctionnement de l'installation. La hotte permet aussi, plus généralement, de mieux contrôler les conditions d'étirage, voire d'encollage et/ou de séchage. Quand l'installation est destinée à produire un grand nombre de filaments courts, le collecteur est de préférence situé en dessous ou en bas de la hotte. 5 L'installation suivant l'invention peut être une installation pour la production de tissus non-tissés, textiles ou de renforcement, ou encore de produits d'isolation acoustique et/ou d'isolation thermique et/ou de protection contre l'incendie à la figure 1 qui est une représentation schématique d'un procédé et d'une installation pour la fabrication d'une nappe d'isolation thermique/d'isolation 10 acoustique et/ou de protection contre l'incendie. L'installation illustrée dans la figure 1 comporte un four de fusion de verre 10 chauffé par un nombre de brûleurs 12 (un seul brûleur est montré dans la figure 1). A cette fin, de l'oxydant riche 28a, typiquement un gaz contenant entre 95%vol et 100%vol d'oxygène, et un combustible gazeux 29a, tel que le gaz naturel, sont 15 fournis auxdits brûleurs 12. Les fumées ou gaz de combustion générés par la combustion du combustible 29a avec l'oxydant riche 28a sont évacués du four de fusion 10 et introduits dans un échangeur primaire 20 afin de chauffer de l'air comprimé 24 fourni par le compresseur 23. En aval de l'échangeur primaire 20, les fumées sont 20 évacuées à travers la cheminée 11, typiquement après avoir subi un traitement d'élimination de polluants. L'air chaud 25 issu de l'échangeur primaire 20 est introduit dans un premier échangeur secondaire 21 pour le préchauffage de l'oxydant riche 28a et ensuite, sous forme d'air partiellement tempéré 26 dans un deuxième échangeur secondaire 22 pour le préchauffage du combustible gazeux 25 29a. L'oxydant riche préchauffé 28b issu du premier échangeur secondaire 21 et le combustible gazeux préchauffé 29b issu du deuxième échangeur secondaire 22 sont fournis aux brûleurs 12 comme réactifs de combustion. Ceci permet une première économie d'énergie très importante dans le procédé de fabrication suivant l'invention. 30 Le verre fondu issu du four de fusion 10 est introduit sous forme de filet de verre fondu dans une centrifugeuse 34 et les filaments issus de la centrifugeuse 34 3039535 14 sont étirés au moyen d'un courant annulaire de gaz d'étirage généré par le brûleur d'étirage en forme de couronne 31. Les filaments issus de cet ensemble d'étirage sont encollés par les pulvérisateurs 32 de liant 35 et ensuite séchés par des jets d'agent gazeux de 5 séchage 36 injectés par les sécheurs 33. Les étapes d'étirage, d'encollage et de séchage sont effectuées dans un environnement contrôlé à l'intérieur d'une hotte 30. Les filaments encollés séchés sont collectés sous forme d'une nappe 44 de filaments par un convoyeur 42 en bas de la hotte 30. 10 Le convoyeur 42 amène la nappe 44 vers une étuve de réticulation 40 dans laquelle les filaments encollés sont réticulés sous l'effet de chaleur et ainsi de lier les filaments entre eux. En aval de l'étuve 40, la nappe rigide, semi-rigide ou souple est mise en forme et emballée. Suivant l'invention, la chaleur résiduelle présente dans l'air tempéré 27 issu 15 des échangeurs secondaires 21, 22 est exploitée afin d'améliore l'efficacité énergétique du procédé de transformation en aval du four de fusion 10. Ainsi, une dernière partie de l'air tempéré 27 est introduite dans l'étuve de réticulation et aspirée à travers la nappe 44 à l'intérieur de l'étuve afin de promouvoir la réticulation des filaments dans la nappe 44. 20 Une autre partie de l'air tempéré 27 est utilisé comme gaz de séchage 36 par les sécheurs 33, la chaleur résiduelle de l'air tempéré 27 permettant d'accélérer le séchage des filaments. Dans la forme de réalisation illustrée, une dernière partie non-négligeable de l'air tempéré 27 est introduit comme comburant dans le brûleur d'étirage 31 afin 25 de générer le courant de gaz d'étirage de manière plus efficace. Les avantages de la présente invention seront mieux compris à la lumière de l'exemple suivant. Le four de fusion produit 100 tpd de fibre d'isolation à partir de 5 MW de puissance thermique. Un appoint en énergie électrique de l'ordre 1 à 5 MWe peut 30 être nécessaire selon les conditions de production. Les fumées de combustion sortent à 1350°C et peuvent être refroidis par dilution pour atteindre une 3039535 15 témpérature de 1200°C à l'entrée de l'échangeur primaire. Les 500 Nm3/h de gaz naturel (95% Méthane, 2% Butane, 2% Propane et 1% 002) sont préchauffés à 450°C. Les 1000 Nm3/h d'oxygène sont préchauffés à 550°C. Pour préchauffer ces gaz, près de 4000 Nm3/h d'air sont nécessaires. Chauffés à 650°C dans 5 l'échangeur primaire, l'air est refroidi à 400°C à la sortie des échangeurs secondaires. Cet air qui a une valeur énergétique 530 kW est ensuite acheminé dans une conduite de préférence en acier Inoxydable vers la chambre de réticulation. Grâce à cet air chaud, la quantité de combustible est réduite de manière significative 10 (10%). Un complément d'air frais peut être apporté en partie aval de la chambre pour un séchage plus poussé. 15 REVENDICATIONS1. Procédé de fabrication d'un produit de fibre de verre dans lequel du verre fondu est transformé en produit de fibre de verre par : o filage du verre fondu en au moins un filet, o étirage du au moins un filet en un ou plusieurs filaments, o collection du ou des filaments, o encollage du ou des filaments avant ou après leur collection et o réticulation du ou des filaments collectés encollés, procédé dans lequel le verre fondu est produit dans un four de fusion chauffé par combustion d'un combustible avec un oxydant riche ayant une teneur en oxygène de 80%vol à 100%vol, avec génération de chaleur et des fumées, lesdites fumées générées étant évacuées du four de fusion à une température entre 1000°C et 1600°C , le procédé étant caractérisé en ce que : o on chauffe de l'air par échange thermique avec des fumées évacuées dans un ensemble d'échange de chaleur avec obtention d'air chaud, o on préchauffe un réactif choisi parmi les oxydants riches et les combustibles gazeux par échange thermique avec l'air chaud dans l'ensemble d'échange de chaleur avec obtention de réactif préchauffé et d'air tempéré à une température entre 200°C et 500°C, o on utilise le réactif préchauffé comme réactif de combustion dans le 25 four, o on utilise de l'air tempéré issu de l'ensemble d'échange de chaleur lors de la réticulation du ou des filaments collectés encollés en mettant le ou les filaments encollés collectés en contact avec de l'air tempéré issu de l'échangeur secondaire pour promouvoir la réticulation. 30 3039535 17 2. Procédé suivant la revendication 1, dans lequel l'ensemble d'échange de chaleur comporte un échangeur primaire et un échangeur secondaire, de l'air étant chauffé par échange thermique avec des fumées évacuées du four dans l'échangeur primaire avec obtention de l'air chaud à une température entre 500°C 5 et 800°C et le réactif de combustion est préchauffé dans l'échangeur secondaire par échange thermique avec de l'air chaud issu de échangeur primaire. 3. Procédé suivant la revendication 1 ou 2, dans lequel la réticulation a lieu dans une chambre de réticulation. 10 4. Procédé suivant la revendication 3, dans lequel le ou les filaments sont collectés sous forme d'une nappe sur un convoyeur qui amène les filaments collectés dans la chambre de réticulation. 15 5. Procédé suivant la revendication 4, dans lequel les filaments sont encollés avant leur collection. 6. Procédé suivant la revendication 4, dans lequel les filaments sont encollés après leur collection. 7. Procédé suivant l'une des revendications 4 à 6, dans lequel le convoyeur est perméable au gaz, et de l'air tempéré issu de l'échangeur secondaire est aspiré à travers la nappe et le convoyeur dans la chambre de réticulation. 8. Procédé suivant l'une des revendications 1 à 7, dans lequel le produit de fibre de verre est un tissu non-tissé ou un produit d'isolation acoustique et/ou d'isolation thermique et/ou de protection contre l'incendie. 20 3039535 18 9. Installation comprenant un four de fusion de verre et une unité de transformation pour la transformation de verre fondu en un produit de fibre de verre : o le four de fusion comportant une sortie de verre fondu, une sortie de 5 fumées et au moins un brûleur pour la combustion d'un combustible avec un oxydant riche ayant une teneur en oxygène de 80%vol à 100%vol ; o l'unité de transformation comportant : - une filière pour le filage de verre fondu issu du four de fusion en au moins un filet, ladite filière étant fluidiquement reliée à la sortie de verre fondu du 10 four ; - un dispositif d'étirage pour l'étirage d'au moins un filet issu de la filière en un ou plusieurs filaments ; - un collecteur pour la collection du ou des filaments issus du dispositif d'étirage ; 15 - un encolleur pour l'encollage du ou des filaments avec un liant en amont ou après la collection, et - une chambre de réticulation pour la réticulation du ou des filaments collectés encollés ; l'installation étant caractérisée en ce que : 20 o elle comporte un ensemble d'échange de chaleur pour le chauffage d'air par échange thermique avec des fumées évacuées du four et pour le préchauffage d'un réactif de combustion par échange thermique avec l'air chaud avec obtention de réactif de combustion préchauffé et d'air tempéré, l'ensemble d'échange de chaleur étant fluidiquement relié à une source d'air, à la sortie de 25 fumées du four, une source d'un réactif de combustion choisi entre de l'oxydant riche et du combustible gazeux, o l'ensemble d'échange de chaleur présentant une sortie de réactif de combustion préchauffé par fluidiquement reliée au brûleur du four de fusion ainsi qu'une sortie d'air tempéré fluidiquement reliée à la chambre de réticulation afin de promouvoir la réticulation du ou des filaments encollés par contact avec de l'air tempéré issu de l'ensemble d'échange de chaleur. 3039535 19 10. Installation suivant la revendication 9, dans laquelle l'ensemble d'échange de chaleur comporte un échangeur primaire pour l'échange thermique entre les fumées évacuées du four et l'air et un échangeur secondaire pour 5 l'échange thermique entre l'air chauffé issu de l'échangeur primaire et le réactif de combustion. 11. Installation suivant la revendication 9 ou 10, dans laquelle le collecteur comporte un convoyeur pour transporter le ou les filaments collectés sous la forme 10 d'une nappe de fibre de verre vers la chambre de réticulation. 12. Installation suivant la revendication 11, dans laquelle l'encolleur est situé en amont du convoyeur de manière à permettre l'encollage du ou des filaments avant leur transport sous la forme d'une nappe par le convoyeur. 15 13. Installation suivant l'une quelconque des revendications 9 à 12, dans laquelle le convoyeur est perméable au gaz et dans laquelle la chambre de réticulation comporte un ou des aspirateurs pour aspirer de l'air tempéré issu de l'ensemble d'échange de chaleur à travers la nappe de fibre de verre et le 20 convoyeur à l'intérieur de la chambre de réticulation. 14. Installation suivant l'une quelconque des revendications 9 à 12 comportant une unité de mise en forme en aval de la chambre de réticulation pour la production de produits d'isolation acoustique et/ou d'isolation thermique et/ou de 25 protection contre l'incendie à partir de la nappe réticulée.